(57)【要約】【課題】  本発明は、耐熱性や耐薬品性に優れ、固体電解質や抗菌剤原料など様々なものに適用することができるリン酸ジルコニウムを提供することである。【解決手段】  湿式合成の製造条件を限定することで、下記一般式〔１〕で示される新規のリン酸ジルコニウムが得られることを見い出し、本発明を完成させた。    ＭaＺｒb（ＰＯ4）3・ｎＨ2Ｏ      〔１〕  式〔１〕において、Ｍはアルカリ金属イオン、水素イオンおよびオキソニウムイオンから選ばれる少なくとも１種のイオンであり、ａおよびｂは、１．７５＜ｂ＜２、ａ＋４ｂ＝９を満たす数であり、ｎは２以下である。【選択図】  なし【特許請求の範囲】
【請求項１】
下記一般式〔１〕で示されるリン酸ジルコニウム。
ＭaＺｒb（ＰＯ4）3・ｎＨ2Ｏ      〔１〕
式〔１〕において、Ｍはアルカリ金属イオン、水素イオンおよびオキソニウムイオンから選ばれる少なくとも１種のイオンであり、ａおよびｂは、１．７５＜ｂ＜２、ａ＋４ｂ＝９を満たす数であり、ｎは２以下である。
【請求項２】
１モルのジルコニウム化合物に対してリン酸またはその塩のモル数が１．７５超〜２未満の範囲のものを用いることを特徴とする請求項１に記載のリン酸ジルコニウムの湿式合成法。
【請求項３】
請求項２記載の湿式合成法により合成されたリン酸ジルコニウム。
【請求項４】
上記一般式〔１〕におけるＭがナトリウムイオンおよび／または水素イオンである請求項１または３に記載のリン酸ジルコニウム。
【発明の詳細な説明】
【技術分野】
【０００１】
本発明は、新規なリン酸ジルコニウムに関するものであり、これは耐熱性および耐薬品性に優れ固体電解質または抗菌剤原料などとして利用可能なものである。
【背景技術】
【０００２】
近年、リン酸ジルコニウム系無機イオン交換体は、この物質の特徴を活かし、様々な用途に利用されている。リン酸ジルコニウム系無機イオン交換体には、非晶質のものと、２次元層状構造をとる結晶質のもの、および３次元網目状構造をとる結晶質のものなどがある。このなかでも３次元網目状構造をとる六方晶リン酸ジルコニウムは、耐熱性、耐薬品性、耐放射線性および低熱膨張性などに優れており、放射性廃棄物の固定化、固体電解質、ガス吸着・分離剤、触媒および抗菌剤原料などに応用されている。
【０００３】
これまでに様々なリン酸ジルコニウムが知られている。例えば、ＡXＮＨ4(1-X)Ｚｒ2（ＰＯ4）3・ｎＨ2Ｏ（例えば、特許文献１参照）、ＡＺｒ2（ＰＯ4）3・ｎＨ2Ｏ（例えば、特許文献２参照）、ＨnＲ1-nＺｒ2（ＰＯ4）3・ｍＨ2Ｏ（例えば、特許文献３参照）などである。
また、ＺｒとＰとの比が異なるリン酸ジルコニウムも知られている。例えば、Ｎａ1+4xＺｒ2-x（ＰＯ4）3（例えば、非特許文献１参照）、Ｎａ1+2xＭｇxＺｒ2-x（ＰＯ4）3（例えば、非特許文献１、２参照）、Ｎａ1+xＺｒ2ＳｉxＰ3-xＯ12（例えば、非特許文献２、３参照）などである。
【０００４】
これらのリン酸ジルコニウムの合成法には、原料を混合後、焼成炉などを用いて１０００℃以上のような高温で焼成することにより合成する焼成法、水中または水を含有した状態で原料を混合後加圧加熱して合成する水熱法、および原料を水中で混合後、常圧下で加熱して合成する湿式法などが知られている。
【０００５】
これらのなかでも焼成法は、原料を調合し高温で加温するのみで、Ｐ／Ｚｒ比を適宜調整したリン酸ジルコニウムを合成することが可能である。しかし、焼成法では、この原料の均一な混合が容易ではなく、均質な組成のリン酸ジルコニウムができにくい。更に、焼成後、粒子状にするには粉砕、分級をしなければならないため、品質上および生産性の点で問題があった。また、当然のことながら、焼成法ではアンモニアを含有する結晶質リン酸ジルコニウムを合成することができない。一方、湿式法や水熱法は、均質な微粒子状リン酸ジルコニウムを得ることが可能ではあるが、Ｐ／Ｚｒ比が１．５および下記式〔２〕で示されるようなＰ／Ｚｒ比が２以外の結晶質リン酸ジルコニウムは知られていなかった。
ＮＨ4ＺｒＨ（ＰＯ4）2          〔２〕
【０００６】
【特許文献１】特開平６−４８７１３号公報
【特許文献２】特開平５−１７１１２号公報
【特許文献３】特開昭６０ー２３９３１３号公報
【非特許文献１】C．JAGER、他３名、「31Ｐ  and  29Ｓｉ  NMR  Investigatios  of  the  Structure  of  NASICON-Strukturtyps」、Expermentelle  Technik  der  Physik、１９８８年、３６巻、４／５号、ｐ３３９−３４８
【非特許文献２】C．JAGER、他２名、「31Ｐ  MAS  NMR  STUDY  OF  THE  NASICON  SYSTEM  Ｎａ1+4yＺｒ2-y（ＰＯ4）3」、Chemical  Physics  Letters、１９８８年、１５０巻、６号，ｐ５０３−５０５
【非特許文献３】H.Y-P.HONG，「CRYSTAL  STRUCTURE  AND  CYSTAL  CHEMISTRY  IN  THE  SISTEM  Ｎａ1+xＺｒ2ＳｉxＰ3-xＯ12」，Mat．Res．Bull．、１１巻，ｐ１７３−１８２
【発明の開示】
【発明が解決しようとする課題】
【０００７】
本発明は、耐熱性や耐薬品性に優れ、固体電解質や抗菌剤原料など様々なものに適用することができるリン酸ジルコニウムを提供することである。
【課題を解決するための手段】
【０００８】
本発明者らは、上記課題を解決すべく鋭意検討した結果、湿式合成の製造条件を限定することで、下記一般式〔１〕で示される新規のリン酸ジルコニウムが得られることを見い出し、本発明を完成させた。
ＭaＺｒb（ＰＯ4）3・ｎＨ2Ｏ      〔１〕
式〔１〕において、Ｍはアルカリ金属イオン、水素イオンおよびオキソニウムイオンから選ばれる少なくとも１種のイオンであり、ａおよびｂは、１．７５＜ｂ＜２、ａ＋４ｂ＝９を満たす数であり、ｎは２以下である。
【０００９】
また、本発明は、１モルのジルコニウム化合物に対してリン酸またはその塩のモル数が１．７５超〜２未満の範囲のものを用いることを特徴とする上記記載のリン酸ジルコニウムの湿式合成法である。
本発明は、上記記載の湿式合成法により合成されたリン酸ジルコニウムである。
本発明は、上記一般式〔１〕におけるＭがナトリウムイオンおよび／または水素イオンのものである。
【発明の効果】
【００１０】
本発明のリン酸ジルコニウムは、既存の結晶質リン酸ジルコニウム（例えば、ＡＺｒ2（ＰＯ4）3・ｎＨ2Ｏ、Ａはアルカリ金属イオンまたはアンモニウムイオンを示す）と比較しイオン交換量が高く、且つ均質な微粒子である。
【発明を実施するための最良の形態】
【００１１】
以下本発明について説明する。
本発明の新規リン酸ジルコニウムは、上記一般式〔１〕で示されるものである。
【００１２】
式〔１〕においてＭで示されるアルカリ金属イオンとしては、Ｌｉ、Ｎａ、Ｋ、Ｒｂ、およびＣｓが例示され、これらは単独でも複数混合されていてもよい。なかでも好ましいアルカリ金属イオンは、イオン交換性および合成の容易さなどよりＮａイオンまたはＫイオンであり、より好ましくはＮａイオンである。
【００１３】
式〔１〕においてａは正数であり、ｂは１．７５＜ｂ＜２．０の範囲の正数であり、これらはａ＋４ｂ＝９を満たすものである。式〔１〕のｎは、２以下の数である。
【００１４】
式〔１〕においてｂは、１．７５＜ｂ＜１．９９が好ましく、より好ましくは１．８〜１．９８であり、１．８２〜１．９７が更に好ましい。ｂが１．９９以上のものでは、これ未満のものに比べイオン交換性が悪くなることがあることから好ましくない。
【００１５】
式〔１〕においてｎは、１以下が好ましく、より好ましくは０．０１〜０．５であり、０．０３〜０．３の範囲が更に好ましい。ｎが２超では、結晶質リン酸ジルコニウムに含まれる水分の絶対量が多く、加工時等に発泡や加水分解などを生じる恐れがある。
【００１６】
本発明のリン酸ジルコニウムの合成方法は、各種原料を水溶液中で反応させる湿式合成法である。具体的には、ジルコニウム化合物、シュウ酸またはその塩、およびリン酸またはその塩など、所定量含有する水溶液をｐＨ４以下に調整後、７０℃以上の温度で加熱することで、本発明のリン酸ジルコニウムは合成することができる。合成後のリン酸ジルコニウムは、さらに濾別し、よく水洗後に乾燥、軽く粉砕することで白色の微粒子リン酸ジルコニウムが得られる。
【００１７】
本発明のリン酸ジルコニウムの合成原料として使用することができるジルコニウム化合物には、硝酸ジルコニウム、酢酸ジルコニウム、硫酸ジルコニウム、塩基性硫酸ジルコニウム、オキシ硫酸ジルコニウム、およびオキシ塩化ジルコニウムなどが例示され、反応性や経済性などを考慮すると好ましくはオキシ塩化ジルコニウムである。
【００１８】
本発明のリン酸ジルコニウムの合成原料として使用できるシュウ酸またはその塩としては、シュウ酸２水和物、シュウ酸ナトリウム、シュウ酸アンモニウム、シュウ酸水素ナトリウム、およびシュウ酸水素アンモニウムなどが例示され、好ましくはシュウ酸２水和物である。
本発明のリン酸ジルコニウムの合成原料として使用できるリン酸またはその塩としては、可溶性または酸可溶性の塩が好ましく、これらとしてリン酸、リン酸ナトリウム、リン酸カリウム、およびリン酸アンモニウムなどが例示され、より好ましくはリン酸である。なお、当該リン酸の濃度としては、６０％〜８５％程度の濃度のものが好ましい。
【００１９】
本発明のリン酸ジルコニウムを合成するときのリン酸またはその塩とジルコニウム化合物とのモル比率（ジルコニウム化合物を１として）は、１．５超〜１．７１未満であり、より好ましく１．５１〜１．７１未満であり、更に好ましくは１．５２〜１．６７であり、特に好ましくは１．５２〜１．６５である。
即ち、本発明のリン酸ジルコニウムの合成方法は、ジルコニウム化合物１モル当たりリン酸またはその塩のモルが１．５超〜１．７１未満の範囲にあるものを用いる湿式合成法である。
【００２０】
本発明のリン酸ジルコニウムを合成するときのリン酸またはその塩とシュウ酸またはその塩とのモル比率（シュウ酸またはその塩を１として）は、１〜６が好ましく、より好ましく１．５〜５であり、更に好ましくは１．５１〜４であり、特に好ましくは１．５２〜３．５である。
即ち、本発明のリン酸ジルコニウムの合成方法は、シュウ酸またはその塩を含有する湿式合成法である。
【００２１】
本発明のリン酸ジルコニウムを合成するときの反応スラリー中の固形分濃度は、３ｗｔ％以上が好ましく、経済性など効率を考慮すると７％〜１５％がより好ましい。
【００２２】
本発明のリン酸ジルコニウムの合成時のｐＨは、１以上４以下が好ましく、より好ましくは１．５〜３．５、更に好ましくは２〜３であり、特に好ましくは２．２〜３である。当該ｐＨが４超であると、本発明のリン酸ジルコニウムが合成できないことがあるので好ましくない。当該ｐＨが１未満であると本発明のリン酸ジルコニウムが合成できないことがあるので好ましくない。このｐＨの調整には水酸化ナトリウム、水酸化カリウムまたはアンモニア水などが好ましく、より好ましくは水酸化ナトリウムである。
【００２３】
また、本発明のリン酸ジルコニウムを合成するときの合成温度は、７０℃以上が好ましく、８０℃以上がより好ましく、９０℃以上が更に好ましく、特に好ましくは９５℃以上である。また、合成温度としては、１５０℃以下が好ましく、１２０℃以下がより好ましい。当該温度が７０℃未満であると、本発明のリン酸ジルコニウムが合成できないことがあるので好ましくない。また当該温度が１５０℃超えであるとエネルギー的に不利であることから好ましくない。
本発明のリン酸ジルコニウムの合成時には原料が均質に混合され、反応が均一に進むように攪拌することが望ましい。
【００２４】
本発明のリン酸ジルコニウムの合成時間は、合成温度により異なる。例えば、本発明のリン酸ジルコニウムの合成時間として４時間以上が好ましく、８時間以上７２時間以下がより好ましく、１０時間〜４８時間が更に好ましい。
【００２５】
本発明のリン酸ジルコニウムとして、以下のものが例示できる。
Ｎａ1.2Ｚｒ1.95（ＰＯ4）3・０．１Ｈ2Ｏ
Ｎａ0.24Ｈ1.36Ｚｒ1.85（ＰＯ4）3・０．１１Ｈ2Ｏ
Ｈ1.4Ｚｒ1.9（ＰＯ4）3・０．１５Ｈ2Ｏ
Ｋ0.6Ｈ0.6Ｚｒ1.95（ＰＯ4）3・０．１Ｈ2Ｏ
Ｎａ1.12Ｚｒ1.97（ＰＯ4）3
Ｎａ1Ｈ0.12Ｚｒ1.97（ＰＯ4）3
Ｎａ1.48Ｚｒ1.88（ＰＯ4）3
Ｎａ0.48ＨＺｒ1.88（ＰＯ4）3
Ｎａ0.72ＨＺｒ1.82（ＰＯ4）3
Ｎａ0.6Ｈ1.12Ｚｒ1.82（ＰＯ4）3
【００２６】
本発明におけるリン酸ジルコニウムのメジアン径は、０．１〜５μｍの間のものを合成することが可能である。本発明のリン酸ジルコニウムのメジアン径は、０．１〜５μｍが好ましく、０．２〜３μｍがより好ましく、０．３〜２μｍが更に好ましい。なお、各種製品への加工性を考慮すればメジアン径のみでなく、最大粒径および散布度も重要である。このことから、本発明のリン酸ジルコニウムの最大粒径は１０μｍ以下にすることが好ましく、８μｍ以下にすることが更に好ましく、６μｍ以下にすることが効果を発揮できることから特に好ましい。
このメジアン径における標準偏差は、１以下にすることが好ましく，０．５以下にすることがより有効に効果を発揮できることから好ましい。
【００２７】
本発明のリン酸ジルコニウムは、粉末であるので、このまま使用しても、これを加工して使用することもできる。例えば、リン酸ジルコニウムを懸濁状態、粒状体、抄紙体、ペレット体、シート状、またはフィルム状等の成型体としてもよく、またスプレー、多孔質体、または繊維体などの形態とすることもできる。さらにそれらを塗料、不織布、発泡シート、紙、プラスチック、または無機質板などに加工することもできる。
【００２８】
本発明のリン酸ジルコニウムは、耐熱性、耐薬品性、耐放射性および低熱膨張性などに優れている。このことから本発明のリン酸ジルコニウムは、水処理用の金属捕捉剤、電子材料用のイオン捕捉剤、放射性廃棄物の固定化、固体電解質、ガス吸着・分離剤、触媒および抗菌剤原料などに応用することが可能である。また、物理・化学的に安定な白色微粒子でもあることから顔料、研磨剤、アンチブロッキング剤などとしても応用できる。
【００２９】
＜実施例＞
以下、本発明を実施例により説明するが、本発明はこれに限定されるものではない。
メジアン径は、レーザー回折式粒度分布を用いて体積基準により測定し、この測定結果から標準偏差を求めた。ジルコニウムおよび銀の量は、強酸を用いて検体を溶解後、この液をＩＣＰ発光分光分析計にて測定し算出した。リンの量は、強酸を用いて検体を溶解後、この液をＩＣＰ発光分光分析計にて測定し算出した。ナトリウムの量は、強酸を用いて検体を溶解後、この液を原子吸光光度計にて測定し算出した。アンモニアの量は、強酸を用いて検体を溶解後、この液をインドフェノール法にて測定し算出した。
【実施例１】
【００３０】
純水３００ｍｌにシュウ酸２水和物０．１モル、オキシ塩化ジルコニウム８水和物０．１９５モルを溶解後、攪拌しながらリン酸０．３モルを加えた。この溶液を２０％水酸化ナトリウム水溶液を用いてｐH２．７に調整後、９８℃で１４時間攪拌した。その後、得られた沈殿物をよく洗浄し、１２０℃で乾燥することにより本発明のリン酸ジルコニウムを得た。このリン酸ジルコニウムの組成式やメジアン径（μｍ）などを表１に示した。なお、このリン酸ジルコニウムの組成式は、リン、ジルコニウム、アンモニア、およびナトリウムをＩCＰや原子吸光光度計、比色法などにより測定し、算出した。
【実施例２】
【００３１】
純水３００ｍｌに蓚酸２水和物０．１モル、オキシ塩化ジルコニウム８水和物０．１８５モルおよび塩化アンモニウム０．１４モルを溶解後、攪拌しながらリン酸０．３モルを加えた。この溶液を２０％水酸化ナトリウム水溶液を用いてｐHを２．９に調整後、９８℃で１４時間攪拌した。その後、得られた沈殿物をよく洗浄し、１２０℃で乾燥し、さらに７００℃で4時間焼成することにより本発明のリン酸ジルコニウムを得た。このリン酸ジルコニウムの組成式やメジアン径（μｍ）などを表１に示した。なお組成式は、実施例１と同様にして測定し、算出した。
【実施例３】
【００３２】
純水３００ｍｌに蓚酸２水和物０．１モル、オキシ塩化ジルコニウム８水和物０．１９モルを溶解後、攪拌しながらリン酸０．３モルを加えた。この溶液を２８％アンモニア水を用いてｐＨ２．９に調整後、９８℃で１４時間攪拌した。その後、得られた沈殿物をよく洗浄し、１２０℃で乾燥し、さらに７００℃で4時間焼成することにより本発明のリン酸ジルコニウムを得た。このリン酸ジルコニウムの組成式やメジアン径（μｍ）などを表１に示した。なお組成式は、実施例１と同様にして測定し、算出した。
【実施例４】
【００３３】
純水３００ｍｌに蓚酸２水和物０．１モル、オキシ塩化ジルコニウム８水和物０．１９５モルおよび塩化アンモニウム０．０７モルを溶解後、攪拌しながらリン酸０．３モルを加えた。
この溶液を２０％水酸化カリウム水溶液を用いてｐH２．７に調整後、９８℃で１４時間攪拌した。その後、得られた沈殿物をよく洗浄し、１２０℃で乾燥し、さらに７００℃で4時間焼成することにより本発明のリン酸ジルコニウムを得た。このリン酸ジルコニウムの組成式やメジアン径（μｍ）などを表１に示した。なお組成式は、実施例１と同様にして測定し、算出した。
【００３４】
＜比較例１＞
純水３００ｍｌに蓚酸２水和物０．１モル、オキシ塩化ジルコニウム８水和物０．２モルおよび塩化アンモニウム０．１１モルを溶解後、攪拌しながらリン酸０．３モルを加えた。この溶液を２０％水酸化ナトリウム水溶液を用いてｐH４．０に調整後、９８℃で１４時間攪拌した。その後、得られた沈殿物をよく洗浄し、１２０℃で乾燥することによりリン酸ジルコニウム化合物を得た。このリン酸ジルコニウムの組成式やメジアン径（μｍ）などを表１に示した。なお組成式は、実施例１と同様にして測定し、算出した。
【００３５】
＜比較例２＞
純水３００ｍｌに蓚酸２水和物０．１モル、オキシ塩化ジルコニウム８水和物０．２モルおよび塩化アンモニウム０．１４モルを溶解後、攪拌しながらリン酸０．３モルを加えた。この溶液に２０％水酸化ナトリウム水溶液を用いてｐH３．５に調整後、９８℃で１４時間攪拌した。その後、得られた沈殿物をよく洗浄し、１２０℃で乾燥し、さらに７００℃で4時間焼成することによりリン酸ジルコニウム化合物を得た。このリン酸ジルコニウムの組成式やメジアン径（μｍ）などを表１に示した。なお組成式は、実施例１と同様にして測定し、算出した。
【００３６】
＜比較例３＞
純水３００ｍｌに蓚酸２水和物０．１モル、オキシ塩化ジルコニウム８水和物０．２モルを溶解後、攪拌しながらリン酸０．３モルを加えた。この溶液に２８％アンモニア水を用いてｐH３．５に調整後、９８℃で１４時間攪拌した。その後、得られた沈殿物をよく洗浄し、１２０℃で乾燥し、さらに７００℃で4時間焼成することによりリン酸ジルコニウム化合物を得た。このリン酸ジルコニウムの組成式やメジアン径（μｍ）などを表１に示した。なお組成式は、実施例１と同様にして測定し、算出した。
【００３７】
＜比較例４＞
純水３００ｍｌに蓚酸２水和物０．１モル、オキシ塩化ジルコニウム８水和物０．２モルおよび塩化アンモニウム０．０７モルを溶解後、攪拌しながらリン酸０．３モルを加えた。この溶液に２０％水酸化カリウム水溶液を用いてｐH３．７に調整後、９８℃で１４時間攪拌した。その後、得られた沈殿物をよく洗浄し、１２０℃で乾燥し、さらに７００℃で4時間焼成することによりリン酸ジルコニウム化合物を得た。このリン酸ジルコニウムの組成式やメジアン径（μｍ）などを表１に示した。なお組成式は、実施例１と同様にして測定し、算出した。
【００３８】
＜イオン交換性の測定＞
硝酸銀０．０５モルを溶解した１Ｎ硝酸水溶液４５０ｍｌに実施例１〜４および比較例１〜４で得られたリン酸ジルコニウム０．０９モルを加え、２５℃で１時間攪拌することでイオン交換を実施した。イオン交換によりリン酸ジルコニウムに担持された銀含有量（重量％）を測定し表１に示した。
【００３９】
【表１】
2006306677.tif 000002
【産業上の利用可能性】
【００４０】
本発明の新規のリン酸ジルコニウムは、イオン交換性が向上しており、均一性が高い微粒子であるため加工性に優れた無機イオン交換体である。このことから水処理用の金属捕捉剤、電子材料用のイオン捕捉剤、放射性廃棄物の固定化、固体電解質、ガス吸着・分離剤、触媒および抗菌剤原料などに用いることができ、かつ細い繊維や塗料などの加工性が重要となる用途などにも応用可能なものである。